(57)【要約】  原紙上に顔料塗工層を備える塗工紙であって、塗工量が片面当たり５．０ｇ／ｍ２以上であり、王研式平滑度が６５秒以下であり、ＩＳＯ白色度が７０％以上である塗工紙を提供する。【特許請求の範囲】
【請求項１】
原紙上に顔料塗工層を備える塗工紙であって、
当該顔料塗工層の塗工量が片面当たり５．０ｇ／ｍ２以上であり、
王研式平滑度が６５秒以下であり、
ＩＳＯ白色度が７０％以上である、塗工紙。
【請求項２】
前記顔料塗工層における顔料１００重量部あたり、炭酸カルシウムおよびクレーの合計量が８０重量部以上である、請求項１に記載の塗工紙。
【請求項３】
コールドセット用新聞インキを使用し、印刷濃度が１．６となるようにベタ印刷した際の７５°光沢度が３０％以上である、請求項１または２に記載の塗工紙。
【請求項４】
前記塗工量が片面当たり８．０ｇ／ｍ２以下である、請求項１〜３のいずれかに記載の塗工紙。
【請求項５】
前記塗工紙の坪量が、４５〜７５ｇ／ｍ２である、請求項１〜４のいずれかに記載の塗工紙。
【請求項６】
前記塗工紙の密度が、０．５〜１．０ｇ／ｃｍ３である、請求項１〜５のいずれかに記載の塗工紙。
【請求項７】
王研式平滑度が２０秒以下の原紙上に、片面当たり５．０ｇ／ｍ２以上の顔料塗工層を設ける工程を備える、請求項１〜６のいずれかに記載の塗工紙の製造方法。
【発明の詳細な説明】
【技術分野】
【０００１】
本発明はインキ乾燥性が良好な塗工紙に関する。
【背景技術】
【０００２】
近年、紙媒体での新聞販売部数の減少に伴い、新聞輪転機を新聞以外の用途に活用する取り組みが始まっている。一般的に浸透乾燥型のコールドセット用インキを用いた新聞輪転（オフセット印刷）機による印刷は、乾燥工程を有さずインキの紙への浸透によりインキを乾燥させており、紙には良好なインキ吸収性が求められる。紙のインキ吸収性が悪いと、印刷機や紙面の汚れの発生、印刷速度の低下等の問題が生じ、印刷品質の悪化や操業性の低下を引き起こす。このような印刷方式においては、一般的に顔料塗工層を設けない非塗工紙、特に古紙パルプを多く含有する新聞用紙が使用されてきた。しかし、非塗工紙や新聞用紙を用いるとインキ乾燥性が良好であるものの、インキ着肉性および印刷光沢が十分でないという問題があり、文字以外の情報を印刷する用途にコールドセット型オフセット印刷を用いる際に大きな障害となっていた。この問題を解決するために、特許文献１には片面当たり０．５ｇ／ｍ２以上４．０ｇ／ｍ２未満の顔料塗工層を設けた新聞インキ対応微塗工紙が提案されている。この微塗工紙によって、新聞用紙並みのインキ乾燥性および鮮明性の優れた印刷適性を達成できる。また特許文献２には、プラスチックピグメントおよび合成接着剤を含む表面処理剤を片面当たり４ｇ／ｍ２以上塗工したコールドセット用オフセット印刷用紙が提案されている。この印刷用紙は、高い印刷光沢およびカラー印刷適性、引き摺り汚れが少ないとされる。
【先行技術文献】
【特許文献】
【０００３】
【特許文献１】特開２００７−３１９２７号公報
【特許文献２】特開２０１２−１１７１７４号公報
【発明の概要】
【発明が解決しようとする課題】
【０００４】
本発明は、優れたインキ乾燥性、インキ着肉、印刷光沢を有する塗工紙を提供することを目的とする。
【課題を解決するための手段】
【０００５】
前記課題は、以下の本発明によって解決される。
［１］原紙上に顔料塗工層を備える塗工紙であって、
当該顔料塗工層の塗工量が片面当たり５．０ｇ／ｍ２以上であり、
王研式平滑度が６５秒以下であり、
ＩＳＯ白色度が７０％以上である、塗工紙。
［２］前記顔料塗工層における顔料１００重量部あたり、炭酸カルシウムおよびクレーの合計量が８０重量部以上である、［１］に記載の塗工紙。
［３］コールドセット用新聞インキを使用し、印刷濃度が１．６となるようにベタ印刷した際の７５°光沢度が３０％以上である、［１］または［２］に記載の塗工紙。
［４］前記塗工量が片面当たり８．０ｇ／ｍ２以下である、［１］〜［３］のいずれかに記載の塗工紙。
［５］前記塗工紙の坪量が、４５〜７５ｇ／ｍ２である、［１］〜［４］のいずれかに記載の塗工紙。
［６］前記塗工紙の密度が、０．５〜１．０ｇ／ｃｍ３である、［１］〜［５］のいずれかに記載の塗工紙。
［７］王研式平滑度が２０秒以下の原紙上に、片面当たり５．０ｇ／ｍ２以上の顔料塗工層を設ける工程を備える、［１］〜［６］のいずれかに記載の塗工紙の製造方法。
【発明の効果】
【０００６】
本発明により、優れたインキ乾燥性、インキ着肉性、および印刷光沢を有する塗工紙を提供できる。
【発明を実施するための形態】
【０００７】
以下、本発明を詳細に説明する。本発明において「Ｘ〜Ｙ」は端値であるＸおよびＹを含む。
【０００８】
１．塗工紙
本発明において塗工紙とは、原紙上に特定量の顔料塗工層を有する紙である。本発明の塗工紙は、特に、新聞インキ等のコールドセット用インクでのオフセット印刷に好適である。
【０００９】
（１）顔料塗工層
顔料塗工層とは白色顔料を主成分として含む層である。本発明の塗工紙は、片面あたり５．０ｇ／ｍ２以上の顔料塗工層を備える。当該塗工量は片面あたり５．５〜８．０ｇ／ｍ２であることが好ましく、その上限は７．０ｇ／ｍ２以下であることがより好ましい。白色顔料としては、炭酸カルシウム、カオリン、クレー、焼成カオリン、無定形シリカ、酸化亜鉛、酸化アルミニウム、サチンホワイト、珪酸アルミニウム、珪酸マグネシウム、炭酸マグネシウム、酸化チタン、プラスチックピグメント等の通常使用されている顔料が挙げられる。
【００１０】
顔料塗工層が炭酸カルシウムまたはクレーを含むと塗工紙の平滑性が向上するので精細で発色が良好な印刷画像を得ることができる。この観点から、顔料塗工層における顔料１００重量部あたり、炭酸カルシウムおよびクレーの合計量は８０重量部以上であることが好ましく、９０重量部以上であることがより好ましい。当該合計量の上限は限定されず１００重量部以下である。
【００１１】
炭酸カルシウムの平均粒子径は０．５〜１．０μｍであることが好ましい。平均粒子径は、Ｍａｌｖｅｒｎ社製Ｍａｓｔｅｒｓｉｚｅｒ等のレーザー回析式粒度分布測定器等で測定することができ、Ｄ５０を平均粒子径とすることができる。また、炭酸カルシウムの２．０μｍ以下の粒子径を持つ粒子の含有量は好ましくは９０体積％以上であり、より好ましくは９３体積％以上であり、さらに好ましくは９５体積％以上である。炭酸カルシウムとしては、重質炭酸カルシウムや軽質炭酸カルシウムが挙げられる。また、軽質炭酸カルシウムとして特許５２７４０７７号等に記載された軽質炭酸カルシウム（苛性化軽質炭酸カルシウム）を使用してもよい。
【００１２】
クレーの平均粒子径は６．０μｍ以下であることが好ましい。クレーの粒子径が小さいと塗工層に微細な空隙を形成でき、インキ乾燥性を向上させることができる。クレーの平均粒子径もレーザー回析式粒度分布測定器等で測定することができ、Ｄ５０を平均粒子径とすることができる。平均粒子径の下限は限定されないが、１．０μｍ以上であることが好ましい。また、白色度の観点から、炭酸カルシウムおよびクレーの合計量中のクレー含有量は５０重量部以下が好ましく、４０重量部以下がより好ましい。
【００１３】
顔料塗工層は接着剤を含む。当該接着剤としては、酸化澱粉、陽性澱粉、尿素リン酸エステル化澱粉、ヒドロキシエチルエーテル化澱粉等のエーテル化澱粉、デキストリン等の各種澱粉類、カゼイン、大豆蛋白、合成蛋白等の蛋白質類、ポリビニルアルコール、カルボキシメチルセルロースやメチルセルロース等のセルロース誘導体、スチレン−ブタジエン共重合体、メチルメタクリレート−ブタジエン共重合体の共役ジエン系重合体ラテックス、アクリル系重合体ラテックス、エチレン−酢酸ビニル共重合体等のビニル系重合体ラテックス等が挙げられる。これらは単独、あるいは２種以上を併用して用いることができる。澱粉系の接着剤とラテックス系の接着剤を混合して使用すると、顔料塗工液の塗工適性と、表面強度などの印刷適性のバランスが優れるので好ましい。顔料塗工層における接着剤の総量は、顔料１００重量部に対して１〜１５重量部が好ましく、２〜１４重量部がより好ましく、３〜１３重量部がさらに好ましい。接着剤が１重量部より少ないと接着剤が不足して塗工層強度が弱くなるため、印刷時に白点等の欠陥が多く発生してしまう可能性がある。一方で１５重量部より多いと、顔料塗工層中の空隙が不足するため、浸透型のコールドセット型インクが紙に浸透しにくくなってしまい、乾燥性に劣る可能性がある。
【００１４】
顔料塗工層は、一般の紙製造分野で使用される分散剤、増粘剤、消泡剤、着色剤、帯電防止剤、防腐剤等の各種助剤を含んでいてもよい。
【００１５】
顔料塗工層は、塗工液を公知の方法で原紙の片面あるいは両面に塗工して設けることができる。塗工液中の固形分濃度は、塗工適性の観点から、３０〜７０重量％程度が好ましい。顔料塗工層は１層以上であってよいが、微塗工紙であることから１層であることが好ましい。顔料塗工層の塗工量は片面あたりトータルで５．０ｇ／ｍ２以上であり、５．５ｇ／ｍ２以上であることが好ましい。塗工量の上限は８．０ｇ／ｍ２以下であることが好ましく、７．０ｇ／ｍ２未満であることがより好ましい。当該塗工量が５ｇ／ｍ２未満であると、塗工層が原紙を十分に被覆することができないため、インク発色性が低下する。また、塗工量が過度に高いとインクの浸み込みが悪くなりインク乾燥性が低下する。
【００１６】
（２）原紙
本発明で用いる原紙のパルプ原料は特に限定されず、グランドパルプ（ＧＰ）、サーモメカニカルパルプ（ＴＭＰ）、ケミサーモメカニカルパルプ（ＣＴＭＰ）等の機械パルプ、古紙パルプ（脱墨パルプ（ＤＩＰ））、針葉樹クラフトパルプ（ＮＫＰ）、針葉樹クラフトパルプ（ＬＫＰ）等の化学パルプ等を使用できる。古紙パルプとしては、上質紙、中質紙、下級紙、新聞紙、チラシ、雑誌などの選別古紙やこれらが混合している無選別古紙由来のものを使用できるが、機械パルプを含有する中質紙や下級紙、新聞紙を原料に含有する古紙パルプであることが好ましい。本発明の印刷用紙は、パルプ１００重量部中、化学パルプを３０重量部以上含む。化学パルプを多く含有することで印刷用紙の密度を向上させインクが原紙の深部に過度に浸み込むことを抑制できるためインク発色性を向上できる。この観点から、化学パルプ含有量の下限は４０重量部以上が好ましく、５０重量部以上であることがさらに好ましい。一方で、印刷工程や加工工程において、あるいは書籍としたときに紙には適度なこわさが求められるため、一定量の機械パルプまたは機械パルプを原料に含有する古紙パルプを含有することが好ましい。そのため、化学パルプ含有量の上限は９０重量部以下であることが好ましく、８０重量部以下であることがより好ましい。
【００１７】
本発明の塗工紙は、パルプ１００重量部中、機械パルプまたは機械パルプを含有する古紙パルプを、これらの合計で１０重量部以上含有することが好ましく、２０重量部以上含有することがより好ましい。当該合計量の上限としては５０重量部以下が好ましい。当該合計量がこの値を超えると、密度が低下してインク発色性が低下する可能性があり、さらには白色度が低下し画像の映えが低下しうる。
【００１８】
原紙には公知の填料を添加できる。填料としては、重質炭酸カルシム、軽質炭酸カルシウム、クレー、シリカ、軽質炭酸カルシウム−シリカ複合物、カオリン、焼成カオリン、デラミカオリン、炭酸マグネシウム、炭酸バリウム、硫酸バリウム、水酸化アルミニウム、水酸化カルシウム、水酸化マグネシウム、水酸化亜鉛、酸化亜鉛、酸化チタン、ケイ酸ナトリウムの鉱酸による中和で製造される非晶質シリカ等の無機填料や、尿素−ホルマリン樹脂、メラミン系樹脂、ポリスチレン樹脂、フェノール樹脂などの有機填料が挙げられる。これらは、単独で使用してもよいし併用してもよい。この中でも、中性抄紙やアルカリ抄紙における代表的な填料であり、高い不透明度が得られる炭酸カルシウムや軽質炭酸カルシウム−シリカ複合物が好ましい。
【００１９】
内添薬品として、嵩高剤、乾燥紙力向上剤、湿潤紙力向上剤、濾水性向上剤、染料、中性サイズ剤等を必要に応じて使用してもよい。乾燥紙力向上剤としてはポリアクリルアミド、カチオン化澱粉が挙げられ、湿潤紙力向上剤としてはポリアミドアミンエピクロロヒドリンなどが挙げられる。これらの薬品は地合や操業性などの影響の無い範囲で添加される。中性サイズ剤としてはアルキルケテンダイマーやアルケニル無水コハク酸、中性ロジンサイズ剤などが挙げられる。嵩高剤は使用してもよいが、嵩高になりすぎる可能性があるため、使用量は少ないことが好ましく、使用しないことがより好ましい。嵩高剤を使用する場合、紙の密度が本発明の範囲内となるように、カレンダー処理などで紙厚を調整することが好ましい。これらの内添薬品は、必要に応じてパルプ、填料と共に使用され紙料とすることができる。
【００２０】
原紙は、単層紙であることが好ましく、公知の抄紙方法で製造される。例えば、長網抄紙機、ギャップフォーマー型抄紙機、ハイブリッドフォーマー型抄紙機、オントップフォーマー型抄紙機、丸網抄紙機等を用いて行うことができるが、これらに限定されない。本発明のコールドセット用オフセット印刷用紙は、抄紙工程と顔料塗工工程が連続したオンマシン方式で製造してもよく、抄紙工程の後に顔料塗工工程にて塗工を行うオフマシン方式で製造してもよい。抄紙及び塗工速度は４００〜２０００ｍ／分が好ましい。
【００２１】
原紙の王研式平滑度は２０秒以下であることが好ましい。当該平滑度が２０秒以下であると原紙の表面の平滑度は比較的低いレベルとなるが、原紙の平滑性がこの程度であると、顔料塗工層の塗工量が多くなってもインキ乾燥性を高めることができる。この理由は明らかではないが、原紙の平滑度が上記の範囲であると、顔料塗工層を設けた後の塗工紙の比表面積が高くなること、平滑度が低いために塗工時の原紙被覆性が低く、露出した原紙にインキが吸収されやすいことなどにより、インク吸収性が向上すると推察される。当該王研式平滑度の下限は限定されないが、好ましくは５秒以上であり、より好ましくは１０秒以上である。さらに、本発明の塗工紙は５ｇ／ｍ２以上の顔料塗工層を有するのでインクの着肉性や印刷光沢度も良好であり、インキ乾燥性、インキ着肉性および高い印刷光沢を兼ね備える。
【００２２】
（３）その他の処理
本発明の塗工紙は、原紙の片面または両面に接着剤を主成分とするクリア塗工層をさらに有していてもよい。クリア塗工層は原紙層に隣接することが好ましいが、原紙から最も遠い最外層に設けてもよい。クリア塗工層に使用される接着剤は前述のとおりである。原紙に隣接してクリア塗工層を設けた場合、顔料塗工液の原紙へのしみこみを抑制することができ、顔料塗工層の原紙被覆性が向上するため好ましく、使用する接着剤としては澱粉が好ましい。また、クリア塗工液が原紙に浸透することで、原紙の強度が向上する。以上から、クリア塗工層の塗工量は両面で、０．５〜５．０ｇ／ｍ２が好ましく、１．０〜４．５ｇ／ｍ２がより好ましく、２．０〜４．０ｇ／ｍ２がさらに好ましい。
【００２３】
本発明の塗工紙には表面処理を施してもよい。表面処理としては、ソフトカレンダーやスーパーカレンダー、グロスカレンダー、熱カレンダー、シューカレンダーによる処理が挙げられる。
【００２４】
（４）本発明の塗工紙の特性
１）王研式平滑度
本発明の塗工紙は、王研式平滑度（ＪＩＳ  Ｐ８１５５）が６５秒以下であり、好ましくは６０秒以下である。この値が上限を超えるとインキの浸透速度が遅くなり乾燥性が低下する。下限値は限定されないが、印刷光沢等の表面性の観点から３０秒以上であることが好ましい。
【００２５】
２）ＩＳＯ白色度
本発明の塗工紙は、ＩＳＯ白色度（ＪＩＳ  Ｐ８１４８）が７０％以上であるが、好ましくは７５％以上、より好ましくは８０％以上である。白色度が７５％未満であると、白紙部分の白色度が低下し、かつ印刷後の画像の映えも低下する。
【００２６】
３）印刷光沢度
本発明の塗工紙は、コールドセット用新聞インキを使用し印刷濃度が１．６となるようにベタ印刷した際の７５°光沢度が、３０％以上であることが好ましく、３５％以上であることがより好ましい。当該光沢度が３０％未満であると、印刷物の光沢感が不足し、印刷後の画像の映えも低下しうる。
【００２７】
４）坪量、密度
本発明の塗工紙の坪量は、好ましくは４５ｇ／ｍ２以上であり、より好ましくは５０ｇ／ｍ２以上であり、さらに好ましくは５５ｇ／ｍ２以上である。また、坪量の上限は、好ましくは７５ｇ／ｍ２以下であり、より好ましくは７０ｇ／ｍ２以下、さらに好ましくは６５ｇ／ｍ２以下であり、書籍とした際のめくりやすさの観点から、６３ｇ／ｍ２以下であることが最も好ましい。坪量が４５ｇ／ｍ２未満であると、書籍などにした際に紙のこわさが不足し、手肉感が劣る可能性があり、７５ｇ／ｍ２超であると、水切れ等の観点から単層で抄紙することが困難となることがある。また、紙の密度は好ましくは０．５〜１．０ｇ／ｃｍ３であり、より好ましくは０．６〜０．９ｇ／ｃｍ３である。
【００２８】
２．本発明の塗工紙の製造方法
本発明の塗工紙は、前記原紙の片面または両面上にブレード塗工によって前記塗工量の顔料塗工層を設ける工程を経て製造されることが好ましい。顔料塗工層は、これ以外にロール塗工によっても設けることができるが、ブレード塗工は塗工液を塗布後にブレードで掻き取る塗工方法であるため、平滑性の高い塗工面を得ることができ、インキ発色性が良好な印刷用紙を得ることができる。
【００２９】
３．用途
本発明の塗工紙はコールドセット用オフセット印刷において優れたインキ乾燥性とインキ着肉、印刷光沢を発現するので、コールドセット用オフセット印刷に好適である。特に輪転機を用いたコールドセット用オフセット印刷に用いることで、高速で多量の高品質な印刷物を効率よく生産できる。従って、本発明の塗工紙はコールドセット用インキによる印刷が使用される用途に好適であり、例えば新聞用紙、書籍用紙、コミック用紙、教科書用紙等として有用である。また、本発明の塗工紙はインキ乾燥性が良好であるため、インキの乾燥性や発色性が求められるインクジェットなどのオンデマンド印刷方式にも使用できる。
【実施例】
【００３０】
［実施例１］
原紙として、ＮＢＫＰ３０重量％、ＬＢＫＰ２３重量％、脱墨パルプ２７重量％、ＧＰ２０重量％填料として軽質炭酸カルシウムを１２重量％含有する紙料を調製して抄紙し、密度０．５６ｇ／ｃｍ３、坪量５４ｇ／ｍ２の原紙２を準備した。顔料として重質炭酸カルシウム（株式会社ファイマテック製、商品名：ＦＭＴ９７、沈降法による粒子径が２μｍ以下の粒子の割合：９７％、Ｄ５０＝０．６４μｍ）８２重量部（固形分）および２級クレー（ＩＭＥＲＹＳ社製、商品名：ＫＣＳ、Ｄ５０＝４．９μｍ）１８重量部（固形分）を用い、これに接着剤としてスチレン−ブタジエン系共重合ラテックスを５重量部、酸化澱粉７．５重量部を配合して、さらに水を加えて固形分濃度５５重量％の塗工液１を得た。前記原紙の片面に、当該顔料塗工液をブレードコーターで乾燥塗工量が５．５ｇ／ｍ２となるように塗工（目標塗工量）し、その後乾燥して塗工紙を得た。後述する方法で当該塗工紙を評価した。【００３１】
［実施例２］
塗工量を表３に示すように変更した以外は、実施例１と同じ方法で塗工紙を得て、評価した。【００３２】
［実施例３］
顔料として２級クレー（ＩＭＥＲＹＳ社製、商品名：ＫＣＳ、Ｄ５０＝４．９μｍ）１００重量部（固形分）を用いた以外は、塗工液１と同様にして塗工液２を得た。塗工液１を塗工液２に変更した以外は、実施例１と同じ方法で塗工紙を得て評価した。【００３３】
［比較例１、２］
目標塗工量を４．０ｇ／ｍ２、３．０ｇ／ｍ２にそれぞれ変更した以外は、実施例１と同じ方法で塗工紙を得て評価した。【００３４】
［比較例３、４］
原紙２を線圧２０ｋｇでカレンダー処理して原紙１とし、これを用いた以外は実施例２、比較例１とそれぞれ同じ方法で塗工紙を得て評価した。【００３５】
［比較例５］
比較例３で得た塗工紙を線圧６０ｋｇでカレンダー処理し、比較例３と同じ方法で塗工紙を得て評価した。【００３６】
【表１】
2020036223.tif 000002
【００３７】
【表２】
2020036223.tif 000003
【００３８】
【表３】
2020036223.tif 000004
【００３９】
表３に示すとおり、本発明の塗工紙はコールドセット用オフセット印刷において優れたインキ乾燥性、インキ着肉および印刷光沢を有することが明らかである。【００４０】
以下に評価方法の詳細を説明する。
（１）白紙光沢度
ＪＩＳ  Ｐ８１４２に基づいて測定した。
（２）坪量
ＪＩＳ  Ｐ８１２４に記載の「坪量測定方法」に準拠して測定した。
（３）紙厚および密度
ＪＩＳ  ８１１８に記載の「紙および板紙−厚さ及び密度の試験方法」に準拠して測定した。
（４）王研式平滑度
ＪＩＳ  Ｐ８１５５に基づいて測定した。
（５）白色度
ＩＳＯ白色度測定方法：ＪＩＳ Ｐ８１４８に準拠し、村上色彩株式会社製色差計ＣＭＳ−３５ＳＰＸにて、紫外光を含む光源にて測定した。
（６）インキ乾燥性
手動式ＲＩ印刷機（株式会社明製作所製）にて、コールドセット用オフセット印刷（ＤＩＣグラフィックス株式会社製  Media Shine 墨）を行い、印刷１分経過後の印刷物を塗工紙に転写し、その塗工紙の汚れ具合を目視および数値により評価を行った。数値評価は、Ｘ−Ｒｉｔｅ（エックスライト社製）を用い、Ｙ値差（白紙−インキ転写部）を評価した。
Ａ：インキの転写が少なく、乾燥性に優れる。
Ｂ：インキの転写がややあるが使用に問題ない。
Ｃ：インキが乾燥しておらず、使用できない。
（７）インキ着肉濃度
前記（６）で印刷したサンプルについて、印刷１時間後の印刷濃度をＸ−Ｒｉｔｅ（エックスライト社製）を用いて測定した。
Ａ：  １．５０超でありインキ着肉が良好。
Ｂ：  １．４０〜１．５０でありインキ着肉がやや良好。
Ｃ：  １．４０未満でありインキ着肉が不良。
（８）印刷光沢度
前記（６）で印刷したサンプルについて、印刷後２３℃、相対湿度５０％の環境下で１日放置後の印刷光沢度を、ＪＩＳ  Ｐ−８１４２に基づいて測定した。当該印刷光沢度は、コールドセット用新聞インキを使用し、印刷濃度が１．６となるようにベタ印刷した際の７５°光沢度に相当する。
Ａ：  ３５％超であり印刷光沢がかなり良好。
Ｂ：  ３０〜３５％であり印刷光沢がやや良好。
Ｃ：  ３０％未満であり印刷光沢が不良。
【国際調査報告】
2020036223.tif 000005
2020036223.tif 000006
2020036223.tif 000007
2020036223.tif 000008